(57)【要約】【課題】車体の電蝕防止と、ウェザーストリップを構成するゴム系材料の引き裂き防止とを高いレベルで両立可能なウェザーストリップを提供する。【解決手段】ウェザーストリップは取付部１０及びシール部２０を備える。断面略Ｕ字形の取付部１０は、ゴム組成物（ゴム被覆部１２）と、そのゴム組成物の内部に埋設された芯金１１とによって構成される。ゴム組成物は、１００質量部のＥＰＤＭに対して、６０〜８５質量部のカーボンブラック、４５〜２００質量部の絶縁性板状フィラー、及び、４５〜８０質量部の軟化剤を配合してなるものであり、ゴム組成物の全質量に対するカーボンブラックの配合率が１０質量％以上３０質量％以下である。ゴム組成物は、ＪＩＳ−Ｋ６２７１の二重リング電極法による測定試験での体積抵抗率が１．０×１０６Ωｃｍ以上、ＪＩＳ−Ｋ６２５２に規定するトラウザ形引裂強さが３．５Ｎ／ｃｍ以上である。【選択図】図１
2019034578.tif 000002
【特許請求の範囲】
【請求項１】
ゴム組成物と、そのゴム組成物の内部に埋設された芯金とによって構成される断面略Ｕ字形の取付部を備えてなるウェザーストリップにおいて、
前記ゴム組成物は、１００質量部のＥＰＤＭに対して、６０〜８５質量部のカーボンブラック、４５〜２００質量部の絶縁性板状フィラー、及び、４５〜８０質量部の軟化剤を配合してなるものであり、
前記ゴム組成物の全質量に対する前記カーボンブラックの配合率が、１０質量％以上、３０質量％以下であり、
前記ゴム組成物は、ＪＩＳ−Ｋ６２７１の二重リング電極法による測定試験での体積抵抗率が１．０×１０６Ωｃｍ以上であると共に、ＪＩＳ−Ｋ６２５２に規定するトラウザ形引裂強さが３．５Ｎ／ｃｍ以上である、ことを特徴とするウェザーストリップ。
【請求項２】
前記絶縁性板状フィラーは、焼成クレー、微粉タルク、珪藻土、マイカ、ハードクレー及び表面処理クレーからなる群から選択される少なくとも一種である、ことを特徴とする請求項１に記載のウェザーストリップ。
【請求項３】
前記絶縁性板状フィラーは、ケイ酸アルミニウム及びケイ酸マグネシウムからなる群から選択される少なくとも一種を主成分とするケイ酸化合物によって構成されている、ことを特徴とする請求項１又は２に記載のウェザーストリップ。
【請求項４】
当該ウェザーストリップは押出成形品であり、
前記ゴム組成物の空隙率が３５％以下であり、ここで、同一のゴム組成物を用いてプレス成形又は押出成形した場合におけるプレス成形品の比重をＤ１（ｇ／ｃｍ３）、押出成形品の比重をＤ２（ｇ／ｃｍ３）とすると、空隙率：ＶＲ（％）は、
ＶＲ＝［（Ｄ１−Ｄ２）／Ｄ１］×１００
で表される、ことを特徴とする請求項１〜３のいずれか一項に記載のウェザーストリップ。
【請求項５】
当該ウェザーストリップは、前記取付部の内側領域に配設されると共に前記ゴム組成物で構成される保持リップを備えており、
前記ゴム組成物は、ＪＩＳ−Ｋ６２５４による引張試験（ひずみ２５％）での引張応力が０．５ＭＰａ以上のものである、ことを特徴とする請求項１〜４のいずれか一項に記載のウェザーストリップ。
【発明の詳細な説明】
【技術分野】
【０００１】
本発明は、自動車等の車両用のウェザーストリップに関する。特に、車両の各種開口部（例えばトランク開口部、バックドア開口部、フロントドア開口部、リアドア開口部等）と、その開口部に対して開閉可能に取り付けられる開閉部材（例えばトランクリッド、バックドア、フロントドア、リアドア等）との間に生じ得る隙間を塞ぐように設けられるウェザーストリップに関するものである。
【背景技術】
【０００２】
一般にウェザーストリップはゴム系材料を成形加工したものである。かかるゴム系材料は、補強のためにカーボンブラック等の炭素成分を含有しており、それ故にある程度の電気伝導性（導電性）を示す傾向にある。但し、車体に取り付けられたウェザーストリップが電気を一定以上通す場合、車体に電気化学的な腐蝕（「電蝕」又は「電食」という、俗に「さび」と呼ばれる）を生じさせる原因となる。
【０００３】
特許文献１は、カーボンブラックを含有するゴム製部材と、アルミニウム合金製部材との相互接触時における腐食現象を解析して、腐食の生じにくいゴム製部材の材料的条件を解き明かしたものである。具体的には特許文献１は、カーボンブラックの含有量を従来よりも減らすことで、表面抵抗率（電気抵抗率）を１０６Ω以上としたゴム製部材を開示する。
【先行技術文献】
【特許文献】
【０００４】
【特許文献１】特開平１−２９０４２４号公報
【発明の概要】
【発明が解決しようとする課題】
【０００５】
しかしながら、ゴム製部材（例えばウェザーストリップ）において、カーボンブラックの配合量を減らす一方で、他の絶縁性フィラーの配合量を単に増加させたとしても、十分な補強効果が得られず、ゴム製部材の物性、特に「引裂強さ」が低下してしまう。とりわけ、金属製の芯金が埋設されたウェザーストリップでは、押出成形等の一連の製造過程で、芯金に対しブレーキングや曲げ加工を施した際に、芯金の端部によって、芯金を被覆しているゴム系材料が引き裂かれて芯金が露出するという不具合を生ずることがある。
【０００６】
本発明の目的は、車体の電蝕防止と、ウェザーストリップを構成するゴム系材料の引き裂き防止とを高いレベルで両立させることができるウェザーストリップを提供することにある。
【課題を解決するための手段】
【０００７】
請求項１の発明は、ゴム組成物と、そのゴム組成物の内部に埋設された芯金とによって構成される断面略Ｕ字形の取付部を備えてなるウェザーストリップにおいて、
前記ゴム組成物は、１００質量部のＥＰＤＭに対して、６０〜８５質量部のカーボンブラック、４５〜２００質量部の絶縁性板状フィラー、及び、４５〜８０質量部の軟化剤を配合してなるものであり、
前記ゴム組成物の全質量に対する前記カーボンブラックの配合率が、１０質量％以上、３０質量％以下であり、
前記ゴム組成物は、ＪＩＳ−Ｋ６２７１の二重リング電極法による測定試験での体積抵抗率が１．０×１０６Ωｃｍ以上であると共に、ＪＩＳ−Ｋ６２５２に規定するトラウザ形引裂強さが３．５Ｎ／ｃｍ以上である、ことを特徴とする。
【０００８】
請求項１の発明によれば、ウェザーストリップの取付部を構成するゴム組成物において、カーボンブラックの配合率を３０質量％以下に抑制することで、体積抵抗率を１．０×１０６Ωｃｍ以上にして、車体取付時における電蝕を防止することが可能になる。その一方で、カーボンブラックの配合率を１０質量％以上とすると共に、ゴム組成物に配合する絶縁性のフィラーとして絶縁性板状フィラーを選択することで、３．５Ｎ／ｃｍ以上のトラウザ形引裂強さを確保することが可能になる。その結果、取付部に芯金が埋設されたウェザーストリップの製造過程において、芯金のブレーキングその他の荷重付与的な加工操作を受けた場合でも、ウェザーストリップの一部に破れ等を生じて芯金が露出する事態（即ち不良品の発生）を極力回避することができる。
【０００９】
請求項２の発明は、請求項１に記載のウェザーストリップにおいて、前記絶縁性板状フィラーは、焼成クレー、微粉タルク、珪藻土、マイカ、ハードクレー及び表面処理クレーからなる群から選択される少なくとも一種である、ことを特徴とする。
【００１０】
請求項２の発明は、本発明で使用可能な絶縁性板状フィラーの選択肢を具体的に列挙したものであり、請求項１の発明と同様の効果を奏するものである。
【００１１】
請求項３の発明は、請求項１又は２に記載のウェザーストリップにおいて、前記絶縁性板状フィラーは、ケイ酸アルミニウム及びケイ酸マグネシウムからなる群から選択される少なくとも一種を主成分とするケイ酸化合物によって構成されている、ことを特徴とする。
【００１２】
請求項３の発明は、本発明で使用可能な絶縁性板状フィラーの好ましい化学的形態を特定したものであり、請求項１又は２の発明と同様の効果を奏するものである。なお、ケイ酸アルミニウム及びケイ酸マグネシウムからなる群から選択される少なくとも一種を主成分とするケイ酸化合物は、板状の結晶構造を取り易いことに加えて、ＥＰＤＭポリマーとの間に分子間力が働くことで、ゴム組成物の引裂強さの向上に役立つ。
【００１３】
請求項４の発明は、請求項１〜３のいずれか一項に記載のウェザーストリップにおいて、
当該ウェザーストリップは押出成形品であり、
前記ゴム組成物の空隙率が３５％以下であり、ここで、同一のゴム組成物を用いてプレス成形又は押出成形した場合におけるプレス成形品の比重をＤ１（ｇ／ｃｍ３）、押出成形品の比重をＤ２（ｇ／ｃｍ３）とすると、空隙率：ＶＲ（％）は、
ＶＲ＝［（Ｄ１−Ｄ２）／Ｄ１］×１００
で表される、ことを特徴とする。
【００１４】
請求項４の発明によれば、請求項１〜３の発明の効果に加えて更に以下のような効果を奏する。即ち、本発明に係るウェザーストリップが押出成形品であるにもかかわらず、少なくとも取付部を構成するゴム組成物が３５％以下という低い空隙率を有することで、ゴム組成物中へのエア（空気）の混入が少なくなる。その結果、取付部の引裂強さが低下するのを極力防止することができる。
【００１５】
請求項５の発明は、請求項１〜４のいずれか一項に記載のウェザーストリップにおいて、
当該ウェザーストリップは、前記取付部の内側領域に配設されると共に前記ゴム組成物で構成される保持リップを備えており、
前記ゴム組成物は、ＪＩＳ−Ｋ６２５４による引張試験（ひずみ２５％）での引張応力が０．５ＭＰａ以上のものである、ことを特徴とする。
【００１６】
請求項５の発明によれば、請求項１〜４の発明の効果に加えて更に以下のような効果を奏する。即ち、保持リップを構成するゴム組成物が０．５ＭＰａ以上の引張応力（ひずみ２５％）を有することで、保持リップの保持力が高まり、ウェザーストリップを車両の被取付部に対して確実に取り付けることができる。
【発明の効果】
【００１７】
以上説明したように本発明のウェザーストリップによれば、車体の電蝕防止と、ウェザーストリップを構成するゴム系材料の引き裂き防止とを高いレベルで両立させることができる。
【図面の簡単な説明】
【００１８】
【図１】本発明の一実施形態に従うウェザーストリップの断面図である。
【図２】ウェザーストリップの取付部の製造手順を説明するための概念図であり、（Ａ）は押出成形前の芯金の部分平面図、（Ｂ）は押出成形後における取付部の第１中間体の部分平面図、（Ｃ）はブレーキング後における取付部の第２中間体の部分平面図。
【発明を実施するための形態】
【００１９】
以下、本発明の詳細および好ましい実施形態について説明する。
【００２０】
本発明のウェザーストリップは、ゴム組成物と、そのゴム組成物の内部に埋設された芯金とによって構成される断面略Ｕ字形の取付部を備えてなるものである。ウェザーストリップは、取付部（「トリム部」ともいう）の他に、中空状又はリップ状のシール部を具備する（図１参照）。かかるウェザーストリップは一般に押出成形の手法によって連続成形され、概して長尺なゴム製の部材として提供される。なお、近時のウェザーストリップでは、取付部を構成するゴム組成物と、シール部を構成するゴム組成物とを異ならせることが通例となっているが、取付部とシール部とを同種のゴム組成物で構成することも可能である。
【００２１】
本発明において取付部を構成するゴム組成物は主原料として、１００質量部のＥＰＤＭに対して、６０〜８５質量部のカーボンブラック、４５〜２００質量部の絶縁性板状フィラー、及び、４５〜８０質量部の軟化剤を配合してなるものである。
【００２２】
ＥＰＤＭ（エチレン−プロピレン−ジエン共重合体）は、一般にエチレンとプロピレンと第三成分としてのジエン（二重結合を二つ持った炭化水素成分）とを共重合させて得られるゴム材料であり、耐水性や耐候性に優れることから、ウェザーストリップ等の主たるゴム材料として多用されているものである。
【００２３】
カーボンブラックは、ＥＰＤＭ主体のゴム組成物に添加することでゴムの強度を向上させる炭素成分である。カーボンブラックは、ＥＰＤＭ１００質量部に対して６０〜８５質量部の範囲で配合される。カーボンブラックの配合量が６０質量部未満になると、カーボンブラックの添加によるゴム強度向上を図れなくなるおそれがある。他方、カーボンブラックの配合量が８５質量部を超えると、ゴム組成物の導電性が高くなり、所望の体積抵抗率（１．０×１０６Ωｃｍ以上）を達成することが難しくなる。
【００２４】
本発明のゴム組成物は、絶縁性板状フィラーを含有する。
一般に絶縁性フィラーは、その粒形又は結晶形に応じて、板状フィラー、紡錘状フィラー、針状フィラー、無定形フィラーに概ね分類される。これらのフィラーの中でも、ゴム強度（特に引裂強さ）の向上に最も資するのは板状フィラーであり、それよりも劣るのが紡錘状フィラー及び針状フィラーであり、ゴム強度の向上に最も不利なのが無定形フィラーである。故に本発明ではゴム強度向上を図るべく、上記カーボンブラックと共に絶縁性板状フィラーを併用している。
【００２５】
絶縁性板状フィラーは、ＥＰＤＭ１００質量部に対して４５〜２００質量部の範囲で配合される。絶縁性板状フィラーの配合量が４５質量部未満になると、ゴム組成物の体積低効率が低下傾向となり、所望の体積抵抗率を達成する上で好ましくない。他方、絶縁性板状フィラーの配合量が２００質量部を超えると、フィラーの入れ過ぎによって、むしろゴムの強度が低下してしまうという弊害が生じ好ましくない。
【００２６】
絶縁性板状フィラーの具体例としては、焼成クレー、微粉タルク、珪藻土、マイカ、ハードクレー、表面処理クレーをあげることができる。また、絶縁性板状フィラーは、ケイ酸アルミニウム及びケイ酸マグネシウムからなる群から選択される少なくとも一種を主成分とするケイ酸化合物によって構成されていることは好ましい。ケイ酸アルミニウムやケイ酸マグネシウムは板状の結晶構造を取り易く、ＥＰＤＭポリマーとの間に分子間力が働くことでゴム組成物の引裂強さの向上に役立つからである。
【００２７】
本発明のゴム組成物は、ゴムの加工性（例えば成形性）を高めるべく軟化剤を含有する。軟化剤としては、パラフィン系オイルを例示することができるが、これに限定されるものではない。この軟化剤は、ＥＰＤＭ１００質量部に対して４５〜８０質量部の範囲で配合される。軟化剤の配合量が４５質量部未満になると、ゴムの加工性が悪化するのみならず体積抵抗率を低下させる原因となり好ましくない。他方、軟化剤の配合量が８０質量部を超えると、ゴムが柔らかくなり過ぎてゴム強度が低下し好ましくない。
【００２８】
本発明のゴム組成物は、上記のカーボンブラック、絶縁性板状フィラー及び軟化剤以外にも、発泡剤、加硫活性剤、加工助剤（例えば滑剤）等を含有することができる。
発泡剤としては、ＯＢＳＨ（ｐ，ｐ’−オキシビスベンゼンスルホニルヒドラジド）、重曹、市販の熱膨張性マイクロカプセルを例示することができる。加硫活性剤としては、酸化亜鉛やステアリン酸を例示することができる。加工助剤としては、脂肪酸エステルを例示でき、脂肪酸エステルは押出成形時における滑剤として働く。
【００２９】
本発明において、取付部を構成するゴム組成物は、上述のような主原料（即ち、ＥＰＤＭ、カーボンブラック、絶縁性板状フィラー及び軟化剤、並びに、必要に応じて発泡剤、加硫活性剤及び加工助剤）の他に、加硫用副原料を含むことができる。加硫用副原料としては、硫黄系加硫剤（例えば硫黄）や加硫促進剤（例えば、チラウム系ＤＰＴＴ、チアゾール系ＭＤＢ、ジチオカルバミン酸塩系ＺｎＭＤＣ）が挙げられる。なお、加硫用副原料の配合量は非常に僅かであり、主原料３００〜４００質量部に対して加硫用副原料は概ね１０質量部で足りる（即ち、主原料と加硫用副原料とをあわせた全質量に対する加硫用副原料の配合比率：約２．４質量％〜約３．２質量％）。
【００３０】
なお、取付部を構成するゴム組成物に対し上記の加硫用副原料を添加して加硫処理を施す場合、ＪＩＳ−Ｋ６３００−２に規定する５０％加硫時間（加硫反応の中間点）が１分以内となるような短時間条件で加硫処理を施すことが好ましい。５０％加硫時間を１分以内にとどめることで、長時間加熱による高分子同士の離間を抑制してゴム組成物の空隙率の増大を防止することができ、ひいては加硫後のゴム組成物の空隙率を３５％以下に制御し易くなる。
【００３１】
取付部を構成するゴム組成物において、当該ゴム組成物の全質量に対する前記カーボンブラックの配合率は、１０質量％以上３０質量％以下（より好ましくは１２質量％以上２５質量％以下）である。ここで、「ゴム組成物の全質量」とは、原則としてＥＰＤＭ及びそこへの添加物を全てあわせた質量をいい、上記主原料の他に上記加硫用副原料を併用する場合には、主原料と加硫用副原料とをあわせた全質量を意味するものである。なお、カーボンブラックの配合率が１０質量％未満になると、所望のゴム強度（３．５Ｎ／ｃｍ以上のトラウザ形引裂強さ）を確保することが難しくなる。他方、カーボンブラックの配合率が３０質量％を超えると、ゴム組成物の導電性が高くなり所望の体積抵抗率を達成することが難しくなる。
【００３２】
上述のような条件を満たすゴム組成物は、ＪＩＳ−Ｋ６２７１の二重リング電極法による測定試験での体積抵抗率が１．０×１０６Ωｃｍ以上であると共に、ＪＩＳ−Ｋ６２５２に規定するトラウザ形引裂強さが３．５Ｎ／ｃｍ以上であるように調製することができる。その結果、当該ゴム組成物からなる取付部を備えたウェザーストリップは、車体取付時における電蝕を防止することが可能になるのみならず、取付部に芯金が埋設されたウェザーストリップの製造過程において、芯金のブレーキングその他の荷重付与的な加工操作を受けた場合でも、ウェザーストリップの一部に破れ等を生じて芯金が露出する事態を極力回避可能となる。
【００３３】
本発明によれば、ウェザーストリップが押出成形法で製造された押出成形品であると共に、当該ウェザーストリップの取付部を構成するゴム組成物の空隙率が３５％以下であることは、大変好ましい。その場合には、ウェザーストリップが押出成形品であるにもかかわらず、ゴム組成物が低い空隙率を有することで、ゴム組成物中へのエア（空気）の混入が少なくなり、その結果、取付部の引裂強さが低下するのを極力防止することが可能になる。
【００３４】
なお、空隙率：ＶＲ（％）は、次のように定義される。
ＶＲ＝［（Ｄ１−Ｄ２）／Ｄ１］×１００
ここで、Ｄ１とは、同一のゴム組成物を用いてプレス成形（プレス圧：１８０ｋｇｆ／ｃｍ２＝１７．６ＭＰａ）した場合におけるプレス成形品の比重（ｇ／ｃｍ３）を示す。他方、Ｄ２とは、同一のゴム組成物を用いて押出成形（押出時大気圧）した場合における押出成形品の比重（ｇ／ｃｍ３）を示す。
【００３５】
また、ウェザーストリップが、前記取付部の内側領域に配設されると共に上記ゴム組成物と同種のゴム組成物で構成される保持リップを備える場合には、上記ゴム組成物は、ＪＩＳ−Ｋ６２５４による引張試験（ひずみ２５％）での引張応力が０．５ＭＰａ以上のものであることは好ましい。かかる引張応力を有するゴム組成物によれば、保持リップの保持力が高まり、ウェザーストリップを車両の被取付部（例えばフランジ部位）に対して確実に取り付けることが可能になる。
【００３６】
本発明は、あらゆる形態の車両用ウェザーストリップに適用することができるが、とりわけ図１に例示するような断面形態のウェザーストリップへの適用に適している。
【００３７】
図１について説明すると、図１のウェザーストリップは、取付部１０と、その取付部１０に隣接し且つ一体化された中空トンネル状のシール部２０とを有している。取付部１０は、車体側の被取付部（図１ではフランジＦ）に対し直接的に取り付けられる部位であり、横断面が略Ｕ字形となるように屈曲形成された金属製の芯金１１と、その芯金１１を被覆するように付着されたゴム被覆部１２とを有している。換言すれば、芯金１１はゴム被覆部１２の内部に埋設されている。そして、取付部１０の内側領域にはそのゴム被覆部１２から突出した複数の保持リップ１３（図１では４つ）が設けられている。これらの保持リップ１３は前記フランジＦをそれらの間に挟み込むことで当該ウェザーストリップを車体に対し装着させる。なお、ゴム被覆部１２及び保持リップ１３は、本発明に係るゴム組成物によって一体成形されている。
【００３８】
なお、図１のウェザーストリップは更に、ゴム被覆部１２の外側表面から外方向に突出形成された３つの補助リップ（第１車外側リップ１４ａ、第２車外側リップ１４ｂ及び車内側リップ１４ｃ）を有している。これらの補助リップ（１４ａ，１４ｂ，１４ｃ）は、中空トンネル状のシール部２０を構成するスポンジゴム組成物と同じ材料で構成されている。当該スポンジゴム組成物は、ゴム被覆部１２及び保持リップ１３を構成する本発明に係るゴム組成物よりも軟質な材料である。
【００３９】
図１に示すような取付部１０を有するウェザーストリップは、概ね図２に示すような一連のプロセスを経て製造される。
【００４０】
図２（Ａ）は押出成形前の裸の芯金３０の一部分を示す。押出成形前の芯金３０は、魚骨状又は櫛歯状に平面展開した金属製の長尺な薄板材であり、芯金の長手方向に沿って複数の芯金単位Ｕが連結された構造を有する。芯金単位Ｕの各々は、中央片部３１並びにその左右両側に位置する左片部３２及び右片部３３から構成されている。芯金３０の長手方向において前後に並んだ二つの芯金単位Ｕ（の中央片部３１）の境界部を連結部３４と呼ぶことにすると、複数の芯金単位Ｕが複数の連結部３４を介して長手方向に連結されることで、魚骨状又は櫛歯状の長尺な薄板材としての芯金３０が構成されている。
【００４１】
本発明では、図２（Ａ）に示す芯金３０をインサート（挿入物）として使用する押出成形が行われる。この押出成形では、芯金３０及び本発明に係るゴム組成物を原材料とする取付部の押出成形と、上記スポンジゴム組成物を原材料とするシール部の押出成形とが同期して行われる。図２（Ｂ）は、この同期的な押出成形によって得られるところの、芯金３０がゴム被覆部１２（ゴム組成物）内に埋設されてなる取付部の第１中間体１０１（ブレーキング前で且つＵ字曲げ前の中間体）を概念的に示す。なお、取付部の第１中間体１０１の上側にはシール部２０が一体的に存在するが、図面の複雑化を避けるために図２（Ｂ）では敢えてシール部２０を描いていない（次の図２（Ｃ）も同様）。
【００４２】
続いて、図２（Ｂ）の取付部の第１中間体１０１は、公知のブレーキング加工装置に導かれてブレーキングを施される。ブレーキング加工装置は一般に、前記第１中間体１０１に対して引張り荷重や曲げ荷重を多重的・連続的に付与するように構成されており、かかる多重的・連続的な荷重付与によって芯金の各連結部３４をブレーキング（即ち「破断」）する。図２（Ｃ）は、各連結部３４が破断された状態にある取付部の第２中間体１０２（ブレーキング後で且つＵ字曲げ前の中間体）を概念的に示す。ブレーキング後においては、芯金３０を構成する各芯金単位Ｕは互いに切り離された状態にある。尚、本発明に係るゴム組成物を用いて取付部を押出成形した場合には、ブレーキング時にゴム被覆部１２の一部が破れたり破断したりして芯金３０の端部が露出するといった好ましくない事態の発生を極力防止することができる。
【００４３】
その後、図２（Ｃ）の取付部の第２中間体１０２は、公知のＵ字曲げ加工装置に導かれてＵ字曲げを施される。具体的には、互いに切り離された芯金単位Ｕの各々において、中央片部３１に対して左片部３２及び右片部３３がそれぞれ略直角に折り曲げられ、芯金３０に付着したゴム被覆部１２共々、図１に示すような略Ｕ字の断面形に整形される。尚、本発明に係るゴム組成物を用いて取付部を押出成形した場合には、Ｕ字曲げ加工時にゴム被覆部１２の一部が破れたり破断したりして芯金１１の端部が露出するといった好ましくない事態の発生を極力防止することができる。
【実施例】
【００４４】
以下、本発明を具体化した実施例１，２及び３、並びに、これら実施例と対比されるべき比較例１，２及び３について説明する。
【００４５】
以下に述べる実施例及び比較例に係るゴム組成物を調製するための主原料として、次のものを使用した。
ＥＰＤＭ：  三井化学株式会社製「ＥＰＴ３０９２Ｍ」及び「ＥＰＴ４０４５Ｍ」を混合して使用した。
カーボンブラック：  旭カーボン株式会社製「旭＃６０ＵＧ」
絶縁性板状フィラーの一種である焼成クレー（主成分はケイ酸アルミニウム）：  バーゲス・ピグメント社製「アイスバーグ」
絶縁性板状フィラーの一種である微粉タルク（主成分はケイ酸マグネシウム）：  イメリス・スペシャリティーズジャパン株式会社製「ミストロンベーパー」
無定形フィラーの一種である重質炭酸カルシウム：  白石工業株式会社製「ホワイトンＢ」
軟化剤としてのパラフィン系オイル：  出光興産株式会社製「ダイアナ  プロセスＰＷ９０」
発泡剤としてのＯＢＳＨ：  永和化成工業株式会社製「ネオスレンＲＭ４０Ｎ」
【００４６】
また、ゴム組成物を調製するための主原料と併用する加硫用副原料として、硫黄系加硫剤と三種類の加硫促進剤との混合物を使用した。具体的には、硫黄系加硫剤として硫黄（鶴見化学工業株式会社製「金華印  微粉硫黄  ２００メッシュ」を用いると共に、加硫促進剤として、チラウム系ＤＰＴＴ（大内新興化学工業株式会社製「ノクセラーＴＲＡ」、チアゾール系ＭＤＢ（同社製「ノクセラーＭＤＢ」）およびジチオカルバミン酸塩系ＺｎＭＤＣ（同社製「ノクセラーＰＺ」）の三種類を用いた。以下では、上記硫黄系加硫剤（硫黄）と上記三種類の加硫促進剤との混合物を「加硫用副原料混合物」と称する。
【００４７】
［実施例１］
後掲の表１に示すように、ＥＰＤＭ（１００質量部）に対し、カーボンブラック、絶縁性板状フィラーとしての焼成クレー及び微粉タルク、パラフィン系オイル（軟化剤）、酸化亜鉛、ステアリン酸、並びに脂肪酸エステルを表１に示す配合量で配合すると共に混練機で混練して主原料混合物を調製した。更にその主原料混合物に対し前記加硫用副原料混合物を約３質量％となるように添加すると共に、混練機で混練して実施例１のゴム組成物（加硫前）を調製した。
実施例１のゴム組成物（加硫前）と図２（Ａ）に示したような芯金３０とを用いて押出成形（押出成形温度：８０〜１００℃）を行い、一次成形品（図２（Ｂ）の取付部の第１中間体１０１参照）を得た。その後、一次成形品を１８０℃以上に加熱してゴム組成物での加硫反応を促進した。加硫後の一次成形品に対してブレーキングを施すと共に（図２（Ｃ）参照）、Ｕ字曲げ加工を施すことで、図１に示すような断面形状のウェザーストリップを得た。得られたウェザーストリップについて後述のような各種の測定や試験を行った。その結果を表１に記す。
【００４８】
［実施例２］
後掲の表１に示すように、ＥＰＤＭ（１００質量部）に対し、カーボンブラック、絶縁性板状フィラーとしての焼成クレー及び微粉タルク、パラフィン系オイル（軟化剤）、ＯＢＳＨ（発泡剤）、酸化亜鉛、ステアリン酸、並びに脂肪酸エステルを表１に示す配合量で配合すると共に混練機で混練して主原料混合物を調製した。更にその主原料混合物に対し前記加硫用副原料混合物を約３質量％となるように添加すると共に、混練機で混練して実施例２のゴム組成物（加硫前）を調製した。この実施例２は、ＯＢＳＨ（発泡剤）を使用する点で実施例１と異なる。
その後、実施例１と同様に、押出成形、加硫反応、ブレーキングおよびＵ字曲げ加工を施して、図１に示すような断面形状のウェザーストリップを得た。実施例２のウェザーストリップについての各種の測定や試験の結果を表１に記す。
【００４９】
［実施例３］
後掲の表１に示すように、ＥＰＤＭ（１００質量部）に対し、カーボンブラック、絶縁性板状フィラーとしての焼成クレー、パラフィン系オイル（軟化剤）、酸化亜鉛、ステアリン酸、並びに脂肪酸エステルを表１に示す配合量で配合すると共に混練機で混練して主原料混合物を調製した。更にその主原料混合物に対し前記加硫用副原料混合物を約３質量％となるように添加すると共に、混練機で混練して実施例３のゴム組成物（加硫前）を調製した。この実施例３は、絶縁性板状フィラーとして焼成クレーのみを用いる点で実施例１と異なる。
その後、実施例１と同様に、押出成形、加硫反応、ブレーキングおよびＵ字曲げ加工を施して、図１に示すような断面形状のウェザーストリップを得た。尚、実施例３での５０％加硫時間（ＪＩＳ−Ｋ６３００−２）は０．６５分であった。実施例３のウェザーストリップについての各種の測定や試験の結果を表１に記す。
【００５０】
［比較例１］
後掲の表２に示すように、比較例１は、実施例２（発泡剤を配合）の場合よりも発泡剤の配合量を多くした点（つまり実施例２よりもゴム組成物の空隙率を高めた点）のみが異なり、その他は実施例２と同じ条件としたものである。
比較例１のウェザーストリップについての各種の測定や試験の結果を表２に記す。
【００５１】
［比較例２］
後掲の表２に示すように、比較例２は、実施例３の場合よりもカーボンブラックの配合量をかなり多くした点が基本的に異なり、その他は実施例３と概ね同じ条件としたものである。尚、比較例２での５０％加硫時間（ＪＩＳ−Ｋ６３００−２）は０．８５分であった。比較例２のウェザーストリップについての各種の測定や試験の結果を表２に記す。
【００５２】
［比較例３］
比較例３は、板状フィラーに代えて無定形フィラーを用いたものに相当する。具体的には後掲の表２に示すように、ＥＰＤＭ（１００質量部）に対し、カーボンブラック、無定形フィラーとしての重質炭酸カルシウム、パラフィン系オイル（軟化剤）、酸化亜鉛、ステアリン酸、並びに脂肪酸エステルを表２に示す配合量で配合すると共に混練機で混練して主原料混合物を調製した。更にその主原料混合物に対し前記加硫用副原料混合物を約３質量％となるように添加すると共に、混練機で混練して比較例３のゴム組成物（加硫前）を調製した。
その後、実施例１と同様に、押出成形、加硫（反応）、ブレーキングおよびＵ字曲げ加工を施して、図１に示すような断面形状のウェザーストリップを得た。比較例３のウェザーストリップについての各種の測定や試験の結果を表２に記す。
【００５３】
以下、各ウェザーストリップに対する各種の測定や試験について簡潔に説明する。
【００５４】
［体積抵抗率］
ＪＩＳ−Ｋ６２７１の二重リング電極法に基づいて体積抵抗率（単位：Ωｃｍ）を求めた。試験装置として、デジタル超高抵抗／微小電流計５４５１（株式会社エーディーシー社製）を使用した。体積抵抗率（ρ）は次の計算式により算出される。
ρ＝（Ｖ／Ｉ）＊（π＊ｄ２）／（４＊ｔ）
ここで、
Ｖ：試験片に印加した電圧（ボルト）
Ｉ：体積抵抗測定時の電圧印加１分後の電流（Ａ）
π：円周率
ｄ：主電極の外径（ｃｍ）
ｔ：試験片の厚さ（ｃｍ）
【００５５】
［引裂強さ］
ＪＩＳ−Ｋ６２５２に規定するトラウザ形引裂強さを求めた。即ち、トラウザ形試験片の切込みを起点として引き裂くのに要する力の中央値（ＪＩＳ−Ｋ６２７４参照）を試験片の厚さで除して得た値を引裂強さ（単位：Ｎ／ｃｍ）とした。
【００５６】
［空隙率］
既に説明した通り、ゴム組成物をプレス成形（プレス圧：１８０ｋｇｆ／ｃｍ２＝１７．６ＭＰａ）した場合におけるプレス成形品の比重Ｄ１（ｇ／ｃｍ３）、および、同一のゴム組成物を押出成形（押出時大気圧）した場合における押出成形品の比重Ｄ２（ｇ／ｃｍ３）の測定結果から、前述の計算式に基づいて空隙率（ＶＲ）を算出した。
【００５７】
［破れ等の有無］
ブレーキング及びＵ字曲げ加工を経た後のそれぞれのウェザーストリップにおけるゴム被覆部１２の表面を目視観察することで、破れ等の有無を判定した。ゴム被覆部の一部に破れや破断が認められた場合には「×」（即ち不良品）と評価し、ゴム被覆部に破れや破断が認められない場合には「○」（即ち良品）と評価した。
【００５８】
【表１】
2019034578.tif 000003
【００５９】
【表２】
2019034578.tif 000004
【００６０】
［実施例及び比較例についての考察］
実施例１〜３はいずれも、良好な体積抵抗率を示すのみならず、良好な引裂強さを示すと共にゴム被覆部における破れ等も認められず、全般に所期の性能を確保できた。
【００６１】
比較例１ではゴム被覆部に破れ等の発生が認められた。比較例１は、実施例２との対比において発泡剤をやや過剰に配合した事例にあたる。比較例１では発泡剤の過剰配合に起因して、空隙率が本発明での上限値（３５％）を超えると共に、引裂強さが本発明での下限値（３．５Ｎ／ｃｍ）を下回る結果となり、ゴム被覆部の破れ等につながったものと思われる。
【００６２】
比較例２は、実施例３との対比においてカーボンブラックを過剰配合した事例にあたる。比較例２では、ゴム被覆部に破れ等の発生は認められなかったものの、体積抵抗率が本発明での下限値（１．０×１０６Ωｃｍ）を大きく下回る結果となった。
【００６３】
比較例３ではゴム被覆部に破れ等の発生が認められた。比較例３は、板状フィラーに代えて無定形フィラー（重質炭酸カルシウム）を使用した事例にあたる。実施例１〜３と比較例３との対比から、カーボンブラックの配合量を従来よりも低減した条件の下では、同じ絶縁性フィラー類であっても無定形フィラーよりも板状フィラーの方が、必要な引裂強さを確保しゴム被覆部の破れ等を防止する上で有利であることがわかる。
【００６４】
なお、実施例３での５０％加硫時間（０．６５分）は比較例２での５０％加硫時間（０．８５分）よりも短くなっており、そのことが、比較例２の空隙率よりも実施例３の空隙率が小さくなった理由と考えられる。
【符号の説明】
【００６５】
１０  取付部
１１  芯金
１２  ゴム被覆部（ゴム組成物からなる）
１３  保持リップ（ゴム組成物からなる）
２０  中空トンネル状のシール部
３０  押出成形前の裸の芯金
３４  芯金単位（Ｕ）間の連結部
Ｆ  フランジ（車体側の被取付部）
Ｕ  芯金単位
【図１】
2019034578.tif 000005
【図２】
2019034578.tif 000006